(57)【要約】【課題】外観に優れ、制振材の使用環境における温度領域で優れた制振性を発揮する方法を提供する。【解決手段】複層構造のエマルション粒子を含む制振材用樹脂組成物であって、該エマルション粒子は、最外層及び最外層よりも内側にある内層を有し、内層を構成する樹脂のガラス転移温度は、−１０〜３５℃であり、該最外層を構成する樹脂のガラス転移温度は、該内層を構成する樹脂のガラス転移温度よりも１０℃以上高く、スルホコハク酸（塩）骨格を有する成分及び／又は脂肪酸（塩）骨格を有する成分を含む制振材用樹脂組成物である。【選択図】図１
2018059094.tif 000002
【特許請求の範囲】
【請求項１】
複層構造のエマルション粒子を含む制振材用樹脂組成物であって、
該エマルション粒子は、最外層及び最外層よりも内側にある内層を有し、内層を構成する樹脂のガラス転移温度は、−１０〜３５℃であり、該最外層を構成する樹脂のガラス転移温度は、該内層を構成する樹脂のガラス転移温度よりも１０℃以上高く、
スルホコハク酸（塩）骨格を有する成分及び／又は脂肪酸（塩）骨格を有する成分を含むことを特徴とする制振材用樹脂組成物。
【請求項２】
前記組成物中のアニオン性界面活性剤１００質量％中、該スルホコハク酸（塩）骨格を有する成分及び該脂肪酸（塩）骨格を有する成分の合計含有量が２５質量％以上であることを特徴とする請求項１に記載の制振材用樹脂組成物。
【請求項３】
前記組成物は、エマルションの原料として用いられた全単量体成分１００質量％に対して、スルホコハク酸（塩）骨格を有する成分及び脂肪酸（塩）骨格を有する成分の合計含有量が０．１〜２０質量％であることを特徴とする請求項１又は２に記載の制振材用樹脂組成物。
【請求項４】
請求項１〜３のいずれかに記載の制振材用樹脂組成物、及び、顔料を含むことを特徴とする塗料。
【請求項５】
請求項４に記載の塗料を用いて得られることを特徴とする塗膜。
【請求項６】
複層構造のエマルション粒子を含む制振材用樹脂組成物を製造する方法であって、
該製造方法は、単量体成分を重合してガラス転移温度が−１０〜３５℃である樹脂から構成される内層を形成する工程と、
単量体成分を重合して内層を構成する樹脂のガラス転移温度よりも１０℃以上高いガラス転移温度の樹脂から構成される最外層を形成する工程とを含み、
該組成物がスルホコハク酸（塩）骨格を有する成分及び／又は脂肪酸（塩）骨格を有する成分を含むことを特徴とする制振材用樹脂組成物の製造方法。
【発明の詳細な説明】
【技術分野】
【０００１】
本発明は、制振材用樹脂組成物及びその製造方法に関し、より詳しくは、制振性が要求される各種構造体に好適に用いることができる制振材用樹脂組成物、該制振材用樹脂組成物を含む塗料、該塗料を用いて得られる塗膜、及び、制振材用樹脂組成物の製造方法に関する。
【背景技術】
【０００２】
制振材は、各種構造体の振動や騒音を防止して静寂性を保つためのものであり、自動車の室内床下等に用いられている他、鉄道車両、船舶、航空機等の輸送機器や、電気機器、建築構造物、建設機器等にも広く利用されている。制振材としては、従来、振動吸収性能及び吸音性能を有する材料を素材とする板状又はシート状の成形加工品が使用されているが、その代替品として、種々の形状の構造体表面上に塗膜を形成することにより振動吸収効果及び吸音効果を得ることが可能な制振性塗料が提案されている。制振性塗料としては、単量体成分を乳化重合してなるエマルションを用いるものが提案されている（例えば、特許文献１、２参照。）。
【０００３】
なお、塗料型ではないが、エマルションを経て作製された制振材として、エマルションから分散媒を除いて粉体とした後、この粉体を押出機を用いて他の樹脂と混練し、混練物を射出成形することにより成形されたものが開示されている（例えば、特許文献３、４参照。）。
【先行技術文献】
【特許文献】
【０００４】
【特許文献１】特許第５２８９８０３号公報
【特許文献２】特許第４６３０５３４号公報
【特許文献３】特許第３７０３５８５号公報
【特許文献４】特開平８−２３１７３１号公報
【発明の概要】
【発明が解決しようとする課題】
【０００５】
上記のように、塗膜を形成することにより振動吸収効果及び吸音効果を得ることが可能な塗料が提案されているが、外観に優れ、制振材の使用環境における温度領域（例えば、自動車室内や日常生活における１０〜６０℃の温度領域）で優れた制振性を発揮できる塗膜を得ることができる塗料はいまだ見出されていない。
【０００６】
本発明は、上記現状に鑑みてなされたものであり、外観に優れ、制振材の使用環境における温度領域で優れた制振性を発揮する方法を提供することを目的とする。
【課題を解決するための手段】
【０００７】
本発明者は、外観と、制振材の使用環境における温度領域での優れた制振性とを両立する方法について検討したところ、従来の制振性塗料は、一般的には、その樹脂のガラス転移温度を使用環境温度付近の温度に調整することで上記使用環境温度に適した制振性を発揮することから、樹脂のガラス転移温度を例えば−３０〜４０℃に設定していたところ、このような塗料を例えば垂直面や斜面に塗布して加熱乾燥する場合、該ガラス転移温度を大きく超える温度（例えば、１００℃以上）に加熱するため、熱ダレが発生し、塗膜外観が不良になってしまうことに着目した。そこで本発明者は種々の検討をおこない、エマルション粒子が、最外層及び最外層よりも内側にある内層を有し、内層を構成する樹脂のガラス転移温度を制振材の使用環境温度付近の特定の温度とし、最外層を構成する樹脂のガラス転移温度を、該内層を構成する樹脂のガラス転移温度よりも１０℃以上高いものとすることで、制振材の使用環境温度で優れた制振性を発揮できるとともに、熱ダレの発生が抑制されるというこれまでに知られていない効果が発揮されることを見出した。本発明者は、更に、このような制振材用樹脂組成物がスルホコハク酸（塩）骨格を有する成分及び／又は脂肪酸（塩）骨格を有する成分を含むものとすると、熱ダレ抑制効果に優れるとともに塗膜のフクレやクラックを充分に抑制できるものとなり、外観と制振性とを好適に両立できることを見出し、上記課題を見事に解決することができることに想到し、本発明に到達したものである。
【０００８】
すなわち本発明は、複層構造のエマルション粒子を含む制振材用樹脂組成物であって、該エマルション粒子は、最外層及び最外層よりも内側にある内層を有し、内層を構成する樹脂のガラス転移温度は、−１０〜３５℃であり、該最外層を構成する樹脂のガラス転移温度は、該内層を構成する樹脂のガラス転移温度よりも１０℃以上高く、スルホコハク酸（塩）骨格を有する成分及び／又は脂肪酸（塩）骨格を有する成分を含むことを特徴とする制振材用樹脂組成物である。
以下に本発明を詳述する。
なお、以下において記載する本発明の個々の好ましい形態を２つ以上組み合わせたものもまた、本発明の好ましい形態である。
【０００９】
＜本発明の制振材用樹脂組成物＞
本発明の制振材用樹脂組成物は、複層構造のエマルション粒子を含むものであり、更に、スルホコハク酸（塩）骨格を有する成分及び／又は脂肪酸（塩）骨格を有する成分を含む。以下では、まずスルホコハク酸（塩）骨格を有する成分及び／又は脂肪酸（塩）骨格を有する成分について説明し、次いで、複層構造のエマルション粒子について説明する。
【００１０】
〔スルホコハク酸（塩）骨格を有する成分及び／又は脂肪酸（塩）骨格を有する成分〕
本発明の制振材用樹脂組成物がスルホコハク酸（塩）骨格を有する成分及び／又は脂肪酸（塩）骨格を有する成分（以下、「スルホコハク酸（塩）骨格を有する成分及び／又は脂肪酸（塩）骨格を有する成分」を単に「該成分」とも言う。）を含むとは、（１）乳化重合時の乳化剤として該成分を用いることで、該組成物が該成分を含むものであってもよく、（２）乳化重合時の乳化剤として該成分の一部を用い、得られたエマルションに該成分の残部を添加することで、該組成物が該成分を含むものであってもよく、（３）乳化重合以外の方法で重合された重合体に該成分が乳化剤として作用してエマルションを形成することで、該組成物が該成分を含むものであってもよく、（４）他の乳化剤を用いた乳化重合によって形成されたエマルションに添加された該成分を該組成物が含むものであってもよい。中でも、本発明の効果をより充分に発揮する観点からは、上記（１）〜（３）のように、該成分が乳化剤であることが好ましい。該成分が乳化剤であるとは、具体的には、該成分が、エマルション粒子の表面を覆い、該成分が有する親水性基（例えば酸（塩）基）が水系溶媒等の溶媒側（エマルション粒子の反対側）を向いており、該成分が有する疎水性基（例えば酸（塩）基以外の部分）がエマルション粒子側を向いていることを言う。該成分がエマルション粒子の表面を覆うとは、完全に覆っていなくてもよく、例えば、所々においてエマルション粒子が露出していてもよい。
【００１１】
また上記スルホコハク酸（塩）骨格を有する成分及び／又は脂肪酸（塩）骨格を有する成分がエマルションを形成する重合体とは別の化合物であってもよく、該成分の一部が化合物であり、該成分の残部がエマルションを形成する重合体を構成する構成単位（例えば、化合物が乳化重合時にエマルションを形成する重合体の構成単位となったもの）であってもよく、該成分がエマルションを形成する重合体を構成する構成単位であってもよいが、中でも、該成分の少なくとも一部が化合物であることが好ましい。
【００１２】
本発明の制振材用樹脂組成物を用いて、外観に優れ、制振材の使用環境における温度領域で顕著に優れた制振性を発揮できる塗膜を好適に得ることができる。
本発明の制振材用樹脂組成物を用いて外観に優れる塗膜を得ることができる理由は、以下の理由が考えられる。先ず、スルホコハク酸（塩）骨格を有する成分及び／又は脂肪酸（塩）骨格を有する成分が、加熱乾燥（焼き付け）による高温時に固化（ゲル化）作用を発現し、塗膜形成における熱ダレ抑制に効果があるためである。また、本発明の制振材用樹脂組成物は、スルホコハク酸（塩）骨格を有する成分及び／又は脂肪酸（塩）骨格を有する成分を含むことでフクレが抑制された塗膜を得ることが出来る。これは、スルホコハク酸（塩）骨格を有する成分や脂肪酸（塩）骨格を有する成分が乳化作用とともに熱気泡性を有しており、乾燥初期より沸騰等による細かい気泡現象があり、加熱継続下でも水抜け性が維持されることから、フクレが抑制された塗膜が得られると推定される。
またスルホコハク酸（塩）骨格を有する成分や脂肪酸（塩）骨格を有する成分は、入手が容易で安価であるため、本発明の制振材用樹脂組成物を調製するのに有利となる。
【００１３】
（スルホコハク酸（塩）骨格を有する成分）
上記スルホコハク酸（塩）骨格とは、−ＣＯ−Ｃ−Ｃ−ＣＯＯＲ（Ｒは、水素原子、アルキル基、金属塩、アンモニウム塩、又は、有機アミン塩を表す。）で表される骨格中の−Ｃ−Ｃ−部分の炭素原子の少なくとも１つにスルホン酸（塩）基が結合した骨格を言う。
上記Ｒにおけるアルキル基は、炭素数１〜２０のアルキル基であることが好ましく、炭素数２〜１５のアルキル基であることがより好ましく、炭素数５〜１０のアルキル基であることが更に好ましく、例えば２−エチルヘキシル基が特に好ましい。上記Ｒにおける金属塩を形成する金属原子としては、例えば、リチウム、ナトリウム、カリウム等のアルカリ金属原子等の１価の金属原子；カルシウム、マグネシウム等の２価の金属原子；アルミニウム、鉄等の３価の金属原子等が挙げられる。また、上記Ｒにおける有機アミン塩としては、エタノールアミン塩、ジエタノールアミン塩、トリエタノールアミン塩等のアルカノールアミン塩や、トリエチルアミン塩等が挙げられる。
上記Ｒは、水素原子、アルキル基、又は、金属原子であることが好ましく、アルキル基、又は、金属原子であることがより好ましく、金属原子であることが更に好ましい。金属原子としては、上記１価の金属原子が好ましく、ナトリウムがより好ましい。
【００１４】
上記スルホン酸（塩）基とは、スルホン酸基及び／又はスルホン酸塩基を意味する。上記スルホン酸塩基としては、スルホン酸基の金属塩、アンモニウム塩、有機アミン塩、これらの混合塩等が挙げられる。
上記金属塩を形成する金属原子、上記有機アミン塩としては、上述したものと同様のものが挙げられる。
【００１５】
上記スルホン酸（塩）基は、得られる塗膜の機能をより充分に発揮できる観点から、スルホン酸基、スルホン酸ナトリウム塩基、スルホン酸マグネシウム塩基、スルホン酸カルシウム塩基がより好ましく、スルホン酸ナトリウム塩基、スルホン酸マグネシウム塩基、スルホン酸カルシウム塩基が更に好ましく、スルホン酸ナトリウム塩基が特に好ましい。
【００１６】
上記スルホコハク酸（塩）骨格においては、更に水素原子及び／又は水素原子以外の１価の置換基が結合されている。該スルホコハク酸（塩）骨格を有する成分は、反応性の炭素−炭素不飽和結合を有する、スルホコハク酸（塩）骨格を有する化合物が、重合時にエマルション中の重合体の構成単位となったものであってもよい。反応性の炭素−炭素不飽和結合を有する、スルホコハク酸（塩）骨格を有する化合物としては、エレミノールＪＳ−２０（商品名、三洋化成社製）等が挙げられる。しかしながら、上記スルホコハク酸（塩）骨格を有する成分は、塗膜外観をより良好にする点から、反応性の炭素−炭素不飽和結合を有しない化合物であることが好ましい。スルホコハク酸（塩）骨格を有する成分として反応性の炭素−炭素不飽和結合を有しない化合物を用いた場合は、本発明の制振材用樹脂組成物は、エマルションを形成する重合体の構成単位とは別に、スルホコハク酸（塩）骨格を有する化合物を含むこととなる。これにより、塗膜外観を良好にする本発明の効果をより顕著に発揮することができる。
【００１７】
上記置換基としては、例えば、炭化水素基、アミノ基、アルコキシ基、アルキルアミノ基、アルコキシスルホニル基、スルホアルキル基、アミノアルキル基、カルボキシル基、ポリアルキレンオキシド鎖含有基、アルケニルオキシ基等が挙げられる。例えば、上記スルホコハク酸（塩）骨格を有する成分が、炭化水素基を有することが好ましく、炭素数８以上の炭化水素基を有することがより好ましく、炭素数１２以上の炭化水素基を有することが更に好ましい。
【００１８】
また、上記スルホコハク酸（塩）骨格を有する成分が、ポリアルキレンオキシド鎖含有基を有することも好ましい。上記ポリアルキレンオキシド鎖含有基としては、ポリアルキレンオキシド鎖のみの基であってもよく、ポリアルキレンオキシド鎖とその他の構造部位とを有する基であってもよい。その他の構造部位としては、例えば、脂肪族飽和炭化水素基、芳香族炭化水素基等の炭化水素基が挙げられる。上記ポリアルキレンオキシド鎖含有基としては、ポリアルキレンオキシド鎖のみの基、又は、ポリアルキレンオキシド鎖の末端の酸素原子に水素原子又は炭化水素基が結合している基が好ましい。例えば、上記スルホコハク酸（塩）骨格を有する成分が、ポリアルキレンオキシド鎖含有基を有し、該ポリアルキレンオキシド鎖含有基の末端に、炭素数８以上の炭化水素基が結合していることがより好ましく、炭素数１２以上の炭化水素基が結合していることが更に好ましい。
【００１９】
また上記スルホコハク酸（塩）骨格を有する成分は、ポリアルキレンオキシド鎖を構成するオキシアルキレン基の平均付加モル数が３以上であることが好ましく、４以上であることがより好ましく、５以上であることが更に好ましい。該平均付加モル数とは、上記スルホコハク酸（塩）骨格を有する成分における１モルのポリアルキレンオキシド鎖において付加しているオキシアルキレン基のモル数の平均値を意味する。
【００２０】
上述した反応性の炭素−炭素不飽和結合を有しない、スルホコハク酸（塩）骨格を有する化合物は、例えば下記一般式（１）：
【００２１】
【化１】
2018059094.tif 000003
【００２２】
（式中、Ｒ１は、水素原子又は炭素数１〜３０のアルキル基を表す。−Ａ−は、−Ｏ−又は−ＮＨ−を表す。Ｒ２は、炭素数１〜３０のアルキレン基を表す。平均付加モル数ｎは、０〜２００である。Ｘ及びＹは、同一又は異なって、水素原子又はスルホン酸（塩）基を表す。Ｘ及びＹのうち少なくとも１つは、スルホン酸（塩）基を表す。Ｒ３は、水素原子、アルキル基、金属塩、アンモニウム塩、又は、有機アミン塩を表す。）で表されるものが好ましい。
【００２３】
上記Ｒ１は、炭素数１〜３０のアルキル基を表すことが好ましい。該アルキル基の炭素数は、４以上であることが好ましく、８以上であることがより好ましく、塗膜のフクレ、クラックをより抑制しつつ制振性を更に優れたものとする観点からは、１２以上であることが更に好ましい。また、該アルキル基の炭素数は、２５以下であることが好ましく、２０以下であることがより好ましい。
また該アルキル基は、第一級アルキル基又は第二級アルキル基であることが好ましい。
制振性及び機械安定性をバランス良く改善する観点からは、上記−Ａ−は、−ＮＨ−を表すことが好ましい。
【００２４】
上記Ｒ２は、エチレン基、プロピレン基、ブチレン基等の炭素数２〜４のアルキレン基が主体であることが好ましく、エチレン基が主体であることがより好ましい。
【００２５】
ここでいう「主体」とは、上記（Ｒ２Ｏ）ｎ部位が、２種以上のオキシアルキレン基により構成されるときに、全Ｒ２の存在数に対して、５０〜１００モル％を占めることが好ましい。
上記（Ｒ２Ｏ）ｎ部位は、エチレン基だけから構成されることがより好ましい。
【００２６】
上記平均付加モル数ｎは、３〜２００であることが本発明の制振材用樹脂組成物における好ましい形態の１つである。該平均付加モル数ｎは、上記スルホコハク酸（塩）骨格を有する化合物の乳化剤としての機能をより高めて制振性を向上する観点からは、４以上であることがより好ましく、５以上であることが更に好ましく、６以上であることが一層好ましく、７以上であることが特に好ましい。また、該平均付加モル数ｎは、１００以下であることがより好ましく、５０以下であることが更に好ましく、２０以下であることが一層好ましく、１０以下であることが特に好ましい。
また上記−Ａ−は、−ＮＨ−を表し、上記平均付加モル数ｎは、０であることもまた本発明の制振材用樹脂組成物における好ましい形態の１つである。
【００２７】
上記Ｘ及びＹは、同一又は異なって、水素原子、又は、スルホン酸（塩）基を表す。Ｘ及びＹのうち少なくとも１つは、スルホン酸（塩）基を表す。Ｘ又はＹのいずれか一方がスルホン酸（塩）基を表し、他方が水素原子を表すことが好ましい。スルホン酸（塩）基の好ましい形態は、上述した通りである。
上記Ｒ３は、水素原子、アルキル基、金属塩、アンモニウム塩、又は、有機アミン塩を表す。該Ｒ３は、アルキル基、又は、金属塩であることが好ましく、金属塩であることがより好ましい。該金属塩を構成する金属原子としては、リチウム、ナトリウム、カリウム等のアルカリ金属原子が挙げられ、中でもナトリウムが特に好ましい。なお、上記Ｒ３におけるアルキル基、有機アミン塩は、上述したものと同様である。
【００２８】
上述した反応性の炭素−炭素不飽和結合を有しない、スルホコハク酸（塩）骨格を有する化合物は、例えば下記一般式（２）：
【００２９】
【化２】
2018059094.tif 000004
【００３０】
（式中、Ｒ１、−Ａ−、平均付加モル数ｎは、一般式（１）におけるものと同様である。）で表されるものであることが本発明の制振材用樹脂組成物における好ましい形態の１つである。
【００３１】
上記スルホコハク酸（塩）骨格を有する化合物は、例えば、スルホコハク酸と置換基を有する化合物とを従来公知の方法を用いて反応させることにより得ることができる。上記置換基がポリアルキレンオキシド鎖含有基である場合には、例えば、エチレンオキシド等のアルキレンオキシド又はポリアルキレンオキシド鎖を有する化合物とスルホコハク酸のカルボン酸基とを反応させることにより、スルホコハク酸（塩）骨格にポリアルキレンオキシド鎖含有基を導入することができる。また、上記スルホコハク酸（塩）骨格を有する化合物として市販品や、市販品に水系溶媒を添加して固形分濃度を適宜調整したものを用いることも可能である。
【００３２】
（脂肪酸（塩）骨格を有する成分）
上記脂肪酸（塩）骨格を有する成分とは、炭化水素にカルボン酸（塩）基が結合した骨格を有する化合物を言う。脂肪酸骨格を有する成分としては、飽和脂肪酸；一価不飽和脂肪酸、多価不飽和脂肪酸等の不飽和脂肪酸が挙げられる。また、脂肪酸塩骨格を有する成分としては、飽和脂肪酸や不飽和脂肪酸の金属塩、アンモニウム塩、有機アミン塩、これらの混合塩等が挙げられる。該金属塩を形成する金属原子、該有機アミン塩としては、スルホコハク酸（塩）骨格を有する成分において上述したものと同様のものが挙げられる。なお、上記カルボン酸（塩）基は、カルボン酸基及び／又はカルボン酸塩基を意味する。
【００３３】
上記脂肪酸（塩）骨格を有する成分は、アルキル基、カルボン酸基、カルボン酸塩基以外のその他の１価の置換基を更に有していてもよい。なお、該脂肪酸（塩）骨格を有する成分は、反応性の炭素−炭素不飽和結合をもつ脂肪酸（塩）骨格を有する化合物が、重合時にエマルション中の重合体の構成単位となったものであってもよく、反応性の炭素−炭素不飽和結合をもたず、エマルションポリマーの構成単位とはならないものであってもよいが、反応性の炭素−炭素不飽和結合をもたず、エマルションポリマーの構成単位とはならないものであることが好ましい。
上記その他の１価の置換基としては、例えば、アミノ基、アルコキシ基、アルコキシスルホニル基、スルホアルキル基、アミノアルキル基、ヒドロキシル基、ポリアルキレンオキシド鎖含有基等が挙げられる。
【００３４】
上述した反応性の炭素−炭素不飽和結合を有しない、上記脂肪酸（塩）骨格を有する化合物は、例えば、下記一般式（３）：
Ｒ４ＣＯＯＭ    （３）
（式中、Ｒ４は、置換基を有していてもよい炭化水素基を表す。Ｍは、金属原子、アンモニウム基、又は、有機アミン基を表す。）で表されるものであることが好ましい。
【００３５】
上記Ｒ４における炭化水素基は、炭素数１〜３０の炭化水素基であることが好ましい。脂肪酸（塩）骨格を有する化合物の熱気泡性をより充分に発現して得られる塗膜の外観をより優れたものとする観点からは、該炭素数は、４以上であることがより好ましく、８以上であることが更に好ましく、１２以上であることが特に好ましい。また該炭素数は、２６以下であることがより好ましく、２２以下であることが更に好ましく、１８以下であることが特に好ましい。
上記Ｒ４における炭化水素基は、炭素鎖に単結合のみを有するものであってもよく、炭素鎖に二重結合、三重結合等の不飽和結合を有するものであってもよい。
上記Ｒ４における炭化水素基は、直鎖状であってもよく、分岐鎖状であってもよく、環状であってもよいが、直鎖状であることが好ましい。
上記Ｒ４における炭化水素基は、カルボン酸基、カルボン酸塩基、上述したその他の１価の置換基等を置換基として有していてもよいが、置換基を有さないことが好ましい。
【００３６】
上記Ｍにおける金属原子としては、例えば、リチウム、ナトリウム、カリウム等のアルカリ金属原子等の１価の金属原子；カルシウム、マグネシウム等の２価の金属原子；アルミニウム、鉄等の３価の金属原子等が挙げられる。また、上記Ｍにおける有機アミン基としては、エタノールアミン基、ジエタノールアミン基、トリエタノールアミン基等のアルカノールアミン基や、トリエチルアミン基等のアルキルアミン基が挙げられる。
上記Ｍは、金属原子であることが好ましい。該金属原子としては、得られる塗膜の機能をより充分に発揮する観点から、ナトリウム、カリウムが更に好ましく、脂肪酸（塩）の熱気泡性をより充分に発現して得られる塗膜の外観をより優れたものとする観点からは、ナトリウムが特に好ましい。
【００３７】
上記脂肪酸（塩）骨格を有する化合物は、従来公知の方法を用いて得ることができる。例えば、油脂を、アルカリ溶液で鹸化し、副生するグリセリンを除く鹸化法で得ることができる。また、脂肪酸（塩）骨格を有する化合物として市販品を用いることも可能である。
【００３８】
上記脂肪酸（塩）骨格を有する化合物としては、例えば、ステアリン酸、ステアリン酸ナトリウム、ステアリン酸カリウム、ステアリン酸アンモニウム、ステアリン酸エタノールアミン、オレイン酸、オレイン酸ナトリウム、オレイン酸カリウム、オレイン酸アンモニウム、オレイン酸エタノールアミン等が挙げられる。
上記脂肪酸（塩）骨格を有する化合物の市販品としては、例えば、ＮＳソープ、ＯＳソープ（いずれも花王社製）等が挙げられる。
【００３９】
本発明の制振材用樹脂組成物は、エマルションの原料として用いられた全単量体成分１００質量％に対して、スルホコハク酸（塩）骨格を有する成分及び脂肪酸（塩）骨格を有する成分の合計含有量が０．１〜２０質量％であることが好ましい。該合計含有量は、本発明の効果を発揮する観点から、０．５質量％以上であることがより好ましく、１質量％以上であることが更に好ましく、塗膜のフクレ、クラックをより抑制する観点からは、２質量％以上であることが特に好ましい。また、該合計含有量は、１５質量％以下であることがより好ましく、１０質量％以下であることが更に好ましく、８質量％以下であることが一層好ましく、６質量％以下であることがより一層好ましく、４質量％以下であることが特に好ましい。
なお、本発明の制振材用樹脂組成物がスルホコハク酸（塩）骨格を有する成分又は脂肪酸（塩）骨格を有する成分のいずれか一方のみを含む場合、スルホコハク酸（塩）骨格を有する成分及び該脂肪酸（塩）骨格を有する成分の合計含有量は、当該いずれかの一方の成分の含有量である。以下においても同様である。
また本発明の制振材用樹脂組成物は、本発明の効果をより優れたものとする観点から、少なくともスルホコハク酸（塩）骨格を有する成分を含むことが特に好ましい。
【００４０】
なお、本明細書中、エマルションの原料として用いられた全単量体成分とは、本発明の制振材用樹脂組成物中、エマルションを形成する重合体を構成する単量体単位、並びに、エマルションの原料として用いられた単量体由来のオリゴマー及び単量体を意味するが、スルホコハク酸（塩）骨格を有する成分を意味しない。また、該成分の含有量は、スルホコハク酸（塩）骨格を有する化合物、及び、エマルションを形成する重合体中の、該化合物由来の構成単位の合計量である。言い換えれば、該成分の含有量は、本発明の制振材用樹脂組成物を得る際に用いられたすべてのスルホコハク酸（塩）骨格を有する化合物の合計量である。
【００４１】
本発明の制振材用樹脂組成物は、上記スルホコハク酸（塩）骨格を有する成分、脂肪酸（塩）骨格を有する成分以外のアニオン性界面活性剤を含んでいてもよいが、該組成物中のアニオン性界面活性剤１００質量％中、該スルホコハク酸（塩）骨格を有する成分及び該脂肪酸（塩）骨格を有する成分の合計含有量が２５質量％以上であることが好ましい。該合計含有量は、本発明の効果をより顕著なものとする観点から、５０質量％以上であることがより好ましく、６０質量％以上であることが更に好ましく、７０質量％以上であることが一層好ましく、８０質量％以上であることがより一層好ましく、９０質量％以上であることが特に好ましく、１００質量％であることが最も好ましい。
上記組成物中のアニオン性界面活性剤とは、その使用目的に関わらず、該組成物中に含まれる、アニオン性界面活性剤として機能し得る剤のすべてを意味する。すなわち、上記組成物中のアニオン性界面活性剤は、アニオン性界面活性剤として機能し得るものである限り、その他の機能を併せ持つものであってもよい。上記使用目的としては、例えば乳化剤（乳化重合用乳化剤等）、分散剤、湿潤浸透剤、発泡剤等としての使用目的が挙げられる。
なお、アニオン性界面活性剤を乳化重合用乳化剤として用いる場合、該アニオン性界面活性剤は、通常の乳化剤（エマルションを形成する重合体とは別の化合物）であってもよく、エマルションを形成する重合体の一部を構成する構成単位であり、かつ乳化剤であってもよい。
【００４２】
上記スルホコハク酸（塩）骨格を有する成分及び該脂肪酸（塩）骨格を有する成分以外のアニオン性界面活性剤としては、特許第５０３０７８０号公報や特開２０１４−５２０２４号公報に記載されているもの等が挙げられる。該剤としては、例えば、ネオペレックスＧ−６５（商品名、ドデシルベンゼンスルホン酸ナトリウム、花王社製）等のアルキルベンゼンスルホン酸（塩）；レベノールＷＸ（商品名、ポリオキシエチレンアルキルエーテル硫酸ナトリウム、花王社製）等のポリオキシアルキレンアルキルエーテル硫酸塩；ニューコール７０７ＳＦ（商品名、ポリオキシエチレン多環フェニルエーテル硫酸エステル塩、日本乳化剤株式会社製）等のポリオキシアルキレン多環フェニルエーテル硫酸エステル塩；アルキルジフェニルエーテルジスルホン酸塩；その他の通常使用されるアニオン性乳化剤（例えば、ラウリル硫酸ナトリウム）等の１種又は２種以上を使用できる。
【００４３】
本発明の制振材用樹脂組成物は、更に、アニオン性界面活性剤以外の乳化剤を含んでもよい。該アニオン性界面活性剤以外の乳化剤としては、例えば特開２０１４−５２０２４号公報に記載の乳化剤を使用できる。
【００４４】
上述した本発明の制振材用樹脂組成物中のスルホコハク酸（塩）骨格を有する成分及び脂肪酸（塩）骨格を有する成分の合計含有量は、原料として使用したすべてのスルホコハク酸（塩）骨格を有する化合物及び脂肪酸（塩）骨格を有する化合物の量を合計することにより、エマルションを形成する重合体の構成単位となるものも含めて算出することができる。該含有量は、本発明の制振材用樹脂組成物中のスルホコハク酸（塩）骨格を有する化合物の量と、脂肪酸（塩）骨格を有する化合物の量と、エマルションを形成する重合体中のスルホコハク酸（塩）骨格を有する化合物由来の構成単位の量と、エマルションを形成する重合体中の脂肪酸（塩）骨格を有する化合物由来の構成単位の量とをすべて合計することによっても算出することができる。
更に、本発明の制振材用樹脂組成物中のスルホコハク酸（塩）骨格を有する化合物及び脂肪酸（塩）骨格を有する化合物の好ましい合計含有量が、上述したスルホコハク酸（塩）骨格を有する成分及び脂肪酸（塩）骨格を有する成分の合計含有量の範囲内であることもまた、本発明の制振材用樹脂組成物における好ましい形態の１つである。なお、この好ましい形態において、本発明の制振材用樹脂組成物中に、スルホコハク酸（塩）骨格を有する化合物及び脂肪酸（塩）骨格を有する化合物とは別に、スルホコハク酸（塩）骨格を有する成分や脂肪酸（塩）骨格を有する成分がエマルションを形成する重合体の構成単位として含まれていても構わない。
本発明の制振材用樹脂組成物中のスルホコハク酸（塩）骨格を有する化合物及び脂肪酸（塩）骨格を有する化合物の合計含有量は、加熱乾燥後の塗膜から抽出した成分を高速液体クロマトグラフで分析することにより求めることができる。なお、重合時に反応性の炭素−炭素不飽和結合をもつ、スルホコハク酸（塩）骨格を有する化合物や脂肪酸（塩）骨格を有する化合物を用いた場合も、エマルションを形成する重合体の構成単位となっていないものについては分析することが可能である。
【００４５】
〔複層構造のエマルション粒子〕
本発明の制振材用樹脂組成物は、複層構造のエマルション粒子を含む。該エマルション粒子は、最外層及び最外層よりも内側にある内層を有し、内層を構成する樹脂のガラス転移温度は、−１０〜３５℃であり、該最外層を構成する樹脂のガラス転移温度は、該内層を構成する樹脂のガラス転移温度よりも１０℃以上高いものである。
【００４６】
上記複層構造のエマルション粒子は、２種以上の重合体鎖が複合化してなる２層以上の構造を有するものであればよく、少なくとも最外層及び最外層よりも内側にある内層を有するものであればよいが、最外層よりも内側にある内層が複数あってもよい。中でも、上記複層構造のエマルション粒子が、最外層及び１層以上の内層からなる２〜４層構造のものであることが好ましく、最外層、及び、１層又は２層の内層からなる２層構造又は３層構造のものであることがより好ましく、上記複層構造のエマルション粒子が、最外層及び内層（最内層）のみからなる２層構造のものであることが更に好ましい。
【００４７】
上記複層構造のエマルション粒子は、制振材の使用環境における温度領域内の幅広い範囲における制振性に優れる。特に高温域においても、他の形態の制振材用樹脂組成物と比較して優れた制振性を発揮し、その結果、制振材の使用環境における温度領域内において、常温から高温域まで幅広い範囲に渡って制振性能を発揮することができる。
なお、上記複層構造のエマルション粒子は、内層の表面が最外層によって完全に被覆されていることが好適であるが、完全に被覆されていなくてもよく、例えば、網目状に被覆されている形態や、所々において内層が露出している形態であってもよい。
【００４８】
上記複層構造のエマルションは、内層を構成する樹脂のガラス転移温度が−１０〜３５℃である。本発明に係るエマルションとして、このようなガラス転移温度を有するものを用いると、塗膜の実用温度域での制振性能を効果的に発現することができることとなる。内層を構成する樹脂のガラス転移温度は、より好ましくは−９〜３０℃であり、更に好ましくは−７〜２０℃であり、特に好ましくは−４〜１３℃である。本明細書中、エマルションのガラス転移温度とは、エマルションを形成する重合体のガラス転移温度を言う。なお、内層が複数ある場合は、少なくとも１つの層のガラス転移温度が上記範囲内であればよいが、それぞれの内層のガラス転移温度がいずれも上記範囲内であることが好ましい。
なお、ガラス転移温度（Ｔｇ）は、後述する実施例に記載の方法により算出することができる。また、エマルション粒子全体のガラス転移温度は、全ての段で用いた単量体組成から算出したＴｇ（トータルＴｇ）を意味する。
【００４９】
上記複層構造のエマルション粒子において、最外層を構成する樹脂のガラス転移温度は、内層を構成する樹脂のガラス転移温度よりも１０℃以上高いものである。内層を構成する樹脂のガラス転移温度を上述したように制振材の使用環境温度付近の特定の温度としたうえで、このようにガラス転移温度に差を設けることにより、制振材の使用環境における温度領域で高い制振性を発現させるとともに、塗膜形成時の熱ダレを防止することが可能となる。
【００５０】
上記最外層を構成する樹脂のガラス転移温度と内層を構成する樹脂のガラス転移温度との差は、１５℃以上であることが好ましく、２０℃以上であることがより好ましく、２５℃以上であることが更に好ましく、３０℃以上であることが一層好ましく、８０℃以上であることが特に好ましい。また、該差は、１５０℃以下であることが好ましく、１３０℃以下であることがより好ましく、１２０℃以下であることが更に好ましく、１１０℃以下であることが特に好ましい。
なお、内層が複数ある場合は、最外層を構成する樹脂のガラス転移温度が、複数の内層のうち樹脂のガラス転移温度が最も低い層に係るガラス転移温度よりも上述した所定の温度以上高いものであればよいが、複数の内層のうち樹脂のガラス転移温度が最も高い層に係るガラス転移温度よりも上述した所定の温度以上高いものであることが好ましい。
【００５１】
また最外層を構成する樹脂のガラス転移温度は、例えば０〜２００℃であることが好ましく、１０〜１８０℃であることがより好ましく、３０〜１５０℃であることが更に好ましく、制振材の使用環境における温度領域で充分な制振性を発揮しつつ塗膜形成時の熱ダレの発生をより抑制する観点からは、５０〜１２０℃であることが特に好ましい。
【００５２】
上記エマルション粒子１００質量％中、最外層の質量割合は、０．１〜３０質量％であることが好ましい。該質量割合は、０．５質量％以上であることがより好ましく、１質量％以上であることが更に好ましく、５質量％以上であることが一層好ましく、１０質量％以上であることが特に好ましい。該質量割合は、２５質量％以下であることがより好ましく、２０質量％以下であることが更に好ましい。
【００５３】
上記エマルション粒子は、重量平均分子量が３万〜５０万であることが好ましい。制振性を発揮するためには、重合体に加えられた振動のエネルギーを摩擦による熱エネルギーに変えることが好適であり、重合体に振動が加えられたときに運動することのできる重合体であることが必要となる。上記エマルション粒子がこのような重量平均分子量を有するものであると、振動が加えられたときに重合体が充分に運動することができ、高い制振性を発揮することができる。上記重量平均分子量は、より好ましくは３万５０００以上であり、更に好ましくは５万以上であり、特に好ましくは９万以上である。また、該重量平均分子量は、より好ましくは４２万以下であり、更に好ましくは４０万以下であり、特に好ましくは２７万以下である。本明細書中、エマルション粒子の重量平均分子量とは、エマルション粒子を形成する重合体の重量平均分子量を言う。
なお、重量平均分子量（Ｍｗ）は、ＧＰＣを用い、後述する実施例に記載の条件により測定することができる。
【００５４】
上記エマルション粒子は、スルホコハク酸（塩）骨格を有する化合物や脂肪酸（塩）骨格を有する化合物と混和できる種々のものを使用できるが、例えば、カルボン酸（塩）基をもつ単量体単位を有する重合体を含むことが好ましい。上記カルボン酸（塩）基とは、カルボン酸基及び／又はカルボン塩基を意味する。なお、上記エマルション粒子がカルボン酸（塩）基をもつ単量体単位を有する重合体を含むとは、例えば、カルボン酸（塩）基をもつ単量体が、エマルション粒子の内層を形成する単量体成分、最外層を形成する単量体成分のいずれかに含まれていてもよく、これらの両方に含まれていてもよい。
上記カルボン塩基をもつ単量体単位の塩としては、金属塩、アンモニウム塩、有機アミン塩等であることが好ましい。金属塩を形成する金属原子としては、例えば、リチウム、ナトリウム、カリウム等のアルカリ金属原子等の１価の金属原子；カルシウム、マグネシウム等の２価の金属原子；アルミニウム、鉄等の３価の金属原子が好適である。また、有機アミン塩としては、エタノールアミン塩、ジエタノールアミン塩、トリエタノールアミン塩等のアルカノールアミン塩や、トリエチルアミン塩が好適である。
【００５５】
上記カルボン酸（塩）基をもつ単量体単位は、（メタ）アクリル酸系単量体由来の構成単位であることが好ましい。言い換えれば、上記エマルション粒子は、（メタ）アクリル系重合体を含むことが好ましい。（メタ）アクリル系重合体とは、（メタ）アクリル酸単量体由来の構成単位を有する重合体を言う。
例えば、（メタ）アクリル系重合体を得るための単量体成分が、（メタ）アクリル酸系単量体、及び、その他の共重合可能な不飽和単量体を含んでなるものであることが好ましい。（メタ）アクリル酸系単量体を含むことにより、本発明の制振材用樹脂組成物を含む塗料において、無機顔料等の分散性が向上し、得られる塗膜の機能がより優れたものとなる。また、その他の共重合可能な不飽和単量体を含むことにより、重合体の酸価、Ｔｇや物性等を調整しやすくなる。
【００５６】
上記（メタ）アクリル酸系単量体とは、アクリロイル基若しくはメタクリロイル基、又は、これらの基における水素原子が他の原子若しくは原子団に置き換わった基の少なくとも１つの基を有し、かつ、該基中のカルボニル基をもつカルボキシル基（−ＣＯＯＨ基）、又は、その塩若しくは酸無水物基（−Ｃ（＝Ｏ）−Ｏ−Ｃ（＝Ｏ）−基）を有する単量体である。上記（メタ）アクリル酸系単量体は、（メタ）アクリル酸であることが好ましい。
【００５７】
上記（メタ）アクリル酸系単量体が有するカルボキシル基の塩としては、金属塩、アンモニウム塩、有機アミン塩等であることが好ましい。金属塩、有機アミン塩については、カルボン塩基をもつ単量体単位の塩として上述したものと同様のものを挙げることができる。
【００５８】
上記（メタ）アクリル系重合体は、例えば、（メタ）アクリル酸系単量体０．１〜５質量％、及び、その他の共重合可能な不飽和単量体９５〜９９．９質量％から構成される単量体成分を共重合して得られるものであることが好ましい。上記単量体成分において、（メタ）アクリル酸系単量体が０．３質量％以上、その他の共重合可能な不飽和単量体が９９．７質量％以下であることがより好ましく、（メタ）アクリル酸系単量体が０．５質量％以上、その他の共重合可能な不飽和単量体が９９．５質量％以下であることが更に好ましく、（メタ）アクリル酸系単量体が０．７質量％以上、その他の共重合可能な不飽和単量体が９９．３質量％以下であることが特に好ましい。また、上記単量体成分において、（メタ）アクリル酸系単量体が４質量％以下、その他の共重合可能な不飽和単量体が９６質量％以上であることがより好ましく、（メタ）アクリル酸系単量体が３質量％以下、その他の共重合可能な不飽和単量体が９７質量％以上であることが更に好ましい。このような範囲内とすることにより、単量体成分が安定に共重合する。なお（メタ）アクリル酸を共重合することでエマルション粒子にカルボン酸基を導入した場合、これを後述する中和剤を用いて中和することによって、該エマルション粒子がカルボン酸（塩）基をもつ構成単位を有する重合体を含むことができる。したがって上記のことを言い換えると、（メタ）アクリル系重合体の全構成単位に対し（メタ）アクリル酸系単量体由来の構成単位を０．１〜５質量％含有する共重合体が好ましく、０．３〜５質量％含有する共重合体がより好ましく、０．５〜４質量％含有する共重合体が更に好ましく、０．７〜３質量％含有する共重合体が特に好ましい。
【００５９】
その他の共重合可能な不飽和単量体としては、（メタ）アクリル酸系単量体以外の（メタ）アクリル系単量体、芳香環を有する不飽和単量体、その他の共重合可能な不飽和単量体等が挙げられる。
上記（メタ）アクリル酸系単量体以外の（メタ）アクリル系単量体とは、アクリロイル基若しくはメタクリロイル基、又は、これらの基における水素原子が他の原子若しくは原子団に置き換わった基を有し、かつ、カルボキシル基がエステルとなった形態の単量体又はそのような単量体の誘導体を言う。
【００６０】
上記（メタ）アクリル酸系単量体以外の（メタ）アクリル系単量体としては、例えば、メチルアクリレート、メチルメタクリレート、エチルアクリレート、エチルメタクリレート、プロピルアクリレート、プロピルメタクリレート、イソプロピルアクリレート、イソプロピルメタクリレート、ブチルアクリレート、ブチルメタクリレート、イソブチルアクリレート、イソブチルメタクリレート、ｔｅｒｔ−ブチルアクリレート、ｔｅｒｔ−ブチルメタクリレート、ペンチルアクリレート、ペンチルメタクリレート、イソアミルアクリレート、イソアミルメタクリレート、ヘキシルアクリレート、ヘキシルメタクリレート、シクロヘキシルアクリレート、シクロヘキシルメタクリレート、オクチルアクリレート、オクチルメタクリレート、イソオクチルアクリレート、イソオクチルメタクリレート、ノニルアクリレート、ノニルメタクリレート、イソノニルアクリレート、イソノニルメタクリレート、デシルアクリレート、デシルメタクリレート、ドデシルアクリレート、ドデシルメタクリレート、トリデシルアクリレート、トリデシルメタクリレート、ヘキサデシルアクリレート、ヘキサデシルメタクリレート、オクタデシルアクリレート、オクタデシルメタクリレート、２−エチルヘキシルアクリレート、２−エチルヘキシルメタクリレート、２−ヒドロキシエチルアクリレート、２−ヒドロキシエチルメタクリレート、２−ヒドロキシプロピルアクリレート、２−ヒドロキシプロピルメタクリレート、ジアリルフタレート、トリアリルシアヌレート、エチレングリコールジアクリレート、エチレングリコールジメタクリレート、１，４−ブタンジオールジアクリレート、１，４−ブタンジオールジメタクリレート、１，６−ヘキサンジオールジアクリレート、１，６−ヘキサンジオールジメタクリレート、ジエチレングリコールジアクリレート、ジエチレングリコールジメタクリレート、アリルアクリレート、アリルメタアクリレート等；これら以外の（メタ）アクリル酸系単量体のエステル化物等が挙げられ、これらの１種又は２種以上を使用することが好適である。
【００６１】
上記（メタ）アクリル系重合体の原料となる単量体成分としては、上記（メタ）アクリル酸系単量体以外の（メタ）アクリル系単量体を、エマルションの原料として用いられた全単量体成分１００質量％に対して、２０質量％以上含有することが好ましく、３０質量％以上含有することがより好ましい。また、上記（メタ）アクリル酸系単量体以外の（メタ）アクリル系単量体を、全単量体成分１００質量％に対して、９９．９質量％以下含有することが好ましく、９９．５質量％以下含有することがより好ましい。
【００６２】
上記芳香環を有する不飽和単量体としては、例えば、ジビニルベンゼン、スチレン、α−メチルスチレン、ビニルトルエン、エチルビニルベンゼン等が挙げられ、好ましくはスチレンである。
すなわち、（メタ）アクリル系重合体が、スチレンを含む単量体成分から得られたスチレン（メタ）アクリル系重合体であることもまた、本発明の好適な実施形態の１つである。このような形態によって、コストを削減しつつ本発明の効果をより顕著に発揮することができる。
【００６３】
上記（メタ）アクリル系重合体の原料となる単量体成分は、上記芳香環を有する不飽和単量体を含む場合は、エマルションの原料として用いられた全単量体成分１００質量％に対して、１質量％以上含むことが好ましく、５質量％以上含むことがより好ましく、１０質量％以上含むことが更に好ましく、２０質量％以上含むことが一層好ましく、４０質量％以上含むことがより一層好ましく、５０質量％以上含むことが更に一層好ましく、５５質量％以上含むことが特に好ましい。また、該単量体成分は、上記芳香環を有する不飽和単量体を、全単量体成分１００質量％に対して、９０質量％以下含むことが好ましく、８０質量％以下含むことがより好ましく、７０質量％以下含むことが更に好ましい。なお、上記（メタ）アクリル系重合体の原料となる単量体成分として、芳香環を有する不飽和単量体を用いなくてもよい。
【００６４】
上記その他の共重合可能な不飽和単量体としては、例えばアクリロニトリル、ギ酸ビニル、酢酸ビニル、プロピオン酸ビニルや、トリメチロールプロパンジアリルエーテル等の多官能性不飽和単量体が挙げられる。
【００６５】
本発明の制振材用樹脂組成物は、水系溶媒を含み、上記エマルション粒子は、水系溶媒中に分散していることが好ましい。本明細書中、水系溶媒中に分散しているとは、水系溶媒中に溶解することなく分散していることを意味する。本明細書中、水系溶媒は、水を含む限りその他の有機溶媒を含んでいてもよいが、水であることが好ましい。
【００６６】
上記エマルション粒子の平均粒子径は８０〜４５０ｎｍであることが好ましい。
上記平均粒子径がこの範囲にあるエマルション粒子を用いることにより、制振材に要求される塗膜外観、塗工性等の基本性能を充分なものとした上で、制振性をより優れたものとすることができる。エマルション粒子の平均粒子径は、より好ましくは４００ｎｍ以下であり、更に好ましくは３５０ｎｍ以下である。また、平均粒子径は、好ましくは１００ｎｍ以上である。
エマルション粒子の平均粒子径は後述する実施例に記載の方法により測定することができる。
【００６７】
上記エマルション粒子の固形分の含有量は、本発明の制振材用樹脂組成物の固形分１００質量％中、２０質量％以上であることが好ましく、３０質量％以上であることがより好ましく、４０質量％以上であることが更に好ましく、５０質量％以上であることが特に好ましい。また、該含有量は、９９質量％以下であることが好ましく、９７質量％以下であることがより好ましく、９５質量％以下であることが更に好ましく、９３質量％以下であることが特に好ましく、９１質量％以下であることが最も好ましい。
また本発明の制振材用樹脂組成物は、固形分の含有割合が４０〜８０質量％であることが好ましく、５０〜７０質量％であることがより好ましい。
なお、固形分とは、水系溶媒等の溶媒以外の成分を意味する。
【００６８】
本発明の制振材用樹脂組成物のｐＨとしては特に限定されないが、２〜１０であることが好ましく、３〜９．５であることがより好ましく、７〜９であることが更に好ましい。本発明の制振材用樹脂組成物のｐＨは、当該樹脂に、アンモニア水、水溶性アミン類、水酸化アルカリ水溶液等を添加することによって調整することができる。
本明細書中、ｐＨは、後述する実施例に記載の方法により測定することができる。
【００６９】
本発明の制振材用樹脂組成物の粘度としては特に限定されないが、１〜１００００ｍＰａ・ｓであることが好ましく、５〜４０００ｍＰａ・ｓであることがより好ましく、１０〜２０００ｍＰａ・ｓであることが更に好ましく、３０〜１０００ｍＰａ・ｓであることが一層好ましく、８０〜５００ｍＰａ・ｓであることが特に好ましい。
本明細書中、粘度は、後述する実施例に記載の条件により測定することができる。
【００７０】
本発明の制振材用樹脂組成物は、例えば、特開２０１１−２３１１８４号公報に記載の制振材用エマルションの製造方法と同様の方法により製造することができる。また、上記エマルション粒子の製造方法は、乳化重合以外の方法、例えば、懸濁重合で重合された重合体にスルホコハク酸（塩）骨格を有する化合物や脂肪酸（塩）骨格を有する化合物が乳化剤として作用してエマルションを形成するものであってもよい。
【００７１】
本発明の制振材用樹脂組成物は、本発明に係るスルホコハク酸（塩）骨格を有する成分及び／又は脂肪酸（塩）骨格を有する成分とエマルション粒子とを含むものである限り、その他の成分を含んでもよい。
その他の成分を含む場合、本発明の制振材用樹脂組成物全体に対して、その他の成分の割合は、１０質量％以下であることが好ましく、より好ましくは５質量％以下である。なお、ここでいうその他の成分とは、本発明の制振材用樹脂組成物を塗布し、加熱乾燥した後も塗膜中に残る不揮発分（固形分）のことを意味し、水系溶媒等の揮発成分は含まれない。
【００７２】
本発明の制振材用樹脂組成物は、上述したように、水系溶媒等の溶媒を含むことが好ましい。
上記溶媒の含有量は、本発明の制振材用樹脂組成物１００質量％中、３質量％以上であることが好ましく、１０質量％以上であることがより好ましく、２０質量％以上であることが更に好ましく、３０質量％以上であることが特に好ましい。また、該溶媒の含有量は、９７質量％以下であることが好ましく、９０質量％以下であることがより好ましく、８０質量％以下であることが更に好ましい。
【００７３】
本発明の制振材用樹脂組成物は、これ自体を塗布して制振被膜を形成するのに用いることができるが、通常、後述する本発明の塗料を得るために用いられる。
【００７４】
本発明の制振材用樹脂組成物は、後述するように、一連の製造工程、例えば単量体成分の多段重合等で２種以上の重合体鎖が複合化したエマルション粒子を形成して得ることができる。２種以上の重合体鎖が複合化したエマルション粒子を得るためには、多段重合の各段の重合において単量体滴下条件等の製造条件を適宜設定すればよい。該重合は、後述するように、乳化重合であることが好ましい。例えば、２種の重合体鎖が複合化したコア・シェル構造を有する２層構造のエマルション粒子を含む制振塗料用樹脂組成物の製造方法は、特に制限されないが、２段階の乳化重合を行い、１段目でコア部を形成した後、当該コア部上に２段目を乳化重合してシェル部を形成させる方法が好適である。
【００７５】
＜本発明の制振材用樹脂組成物の製造方法＞
本発明は、複層構造のエマルション粒子を含む制振材用樹脂組成物を製造する方法であって、該製造方法は、単量体成分を重合してガラス転移温度が−１０〜３５℃である樹脂から構成される内層を形成する工程と、単量体成分を重合して内層を構成する樹脂のガラス転移温度よりも１０℃以上高いガラス転移温度の樹脂から構成される最外層を形成する工程とを含み、該組成物がスルホコハク酸（塩）骨格を有する成分及び／又は脂肪酸（塩）骨格を有する成分を含む制振材用樹脂組成物の製造方法でもある。
【００７６】
上記内層を形成する工程は、上述した（メタ）アクリル酸系単量体等の共重合可能な不飽和単量体を含む単量体成分を、得られる樹脂のガラス転移温度が−１０〜３５℃となる組成で用いて乳化重合等の重合を行うことができる。
本発明の製造方法は、内層を形成する工程を複数含んでいてもよく、その場合、内層を形成する工程の少なくとも１つが上述したガラス転移温度の条件を満たす内層を形成するものであればよいが、内層を形成する工程のそれぞれが上述したガラス転移温度の条件を満たす内層を形成するものであることが好ましい。
【００７７】
上記最外層を形成する工程は、上述した（メタ）アクリル酸系単量体等の共重合可能な不飽和単量体を含む単量体成分を、得られる樹脂のガラス転移温度が内層を構成する樹脂のガラス転移温度よりも１０℃以上高くなるような組成で用いて乳化重合等の重合を行うことができる。
なお、本発明の製造方法において、複層構造のエマルション粒子とは、上記内層を形成する工程と、上記最外層を形成する工程とを行うことにより得られるものであればよい。
【００７８】
上記内層を形成する工程と、上記最外層を形成する工程は、それぞれ、（１）スルホコハク酸（塩）骨格を有する化合物及び／又は脂肪酸（塩）骨格を有する化合物（以下、単に「該化合物」とも言う。）と単量体成分とを含む単量体乳化物を原料として乳化重合するものであってもよく、（２）該化合物の一部と単量体成分とを含む単量体乳化物を原料として乳化重合してエマルションを得た後、得られたエマルションに対して該化合物の残部を添加するものであってもよく、（３）乳化重合以外の重合をおこなって重合体を得た後、得られた重合体に対して該化合物を乳化剤として添加するものであってもよく、（４）該化合物を含まない単量体成分を乳化重合してエマルションを得た後、得られたエマルションに対して該化合物を添加するものであってもよいが、これらの中でも、該化合物が乳化剤として作用するもの、すなわち、上記（１）〜（３）のいずれかの形態であることが好ましい。
上記内層を形成する工程及び上記最外層を形成する工程における重合温度としては特に限定されず、例えば、０〜１００℃とすることが好ましく、３０〜８０℃とすることがより好ましい。また、重合時間も特に限定されず、例えば、０．１〜１５時間とすることが好ましく、１〜１０時間とすることがより好ましい。
【００７９】
＜本発明の塗料＞
本発明はまた、本発明の制振材用樹脂組成物及び顔料を含む塗料でもある。
本発明の塗料が含む制振材用樹脂組成物の好ましいものは、上述した本発明の制振材用樹脂組成物の好ましいものと同様である。
本発明の塗料の固形分１００質量％中、制振材用樹脂組成物の固形分は、１質量％以上であることが好ましく、５質量％以上であることがより好ましく、１０質量％以上であることが更に好ましい。また、該制振材用樹脂組成物の固形分は、５０質量％以下であることが好ましく、４０質量％以下であることがより好ましく、３０質量％以下であることが更に好ましい。
【００８０】
上記顔料は、例えば、無機着色剤、有機着色剤、防錆顔料、充填材等の１種又は２種以上を使用することができる。該無機着色剤としては、酸化チタン、カーボンブラック、弁柄等が挙げられる。該有機着色剤としては、染料、天然色素等が挙げられる。該防錆顔料としては、リン酸金属塩、モリブデン酸金属塩、硼酸金属塩等が挙げられる。該充填材としては、炭酸カルシウム、カオリン、シリカ、タルク、硫酸バリウム、アルミナ、酸化鉄、ガラストーク、炭酸マグネシウム、水酸化アルミニウム、珪藻土、クレー等の無機質充填材；ガラスフレーク、マイカ等の鱗片状充填材；金属酸化物ウィスカー、ガラス繊維、ワラストナイト等の繊維状充填材等が挙げられる。上記顔料としては、無機着色剤、防錆顔料、充填材が好ましく、無機質充填材がより好ましく、炭酸カルシウムが更に好ましい。
上記顔料は、平均粒子径が１〜５０μｍのものが好ましい。顔料の平均粒子径は、レーザー回析式粒度分布測定装置により測定することができ、粒度分布からの重量５０％径の値である。
上記顔料の配合量としては、本発明の塗料中の樹脂の固形分（エマルションの原料として用いられた全単量体成分）１００質量部に対し、１０質量部以上であることが好ましく、１００質量部以上であることがより好ましく、２００質量部以上であることが更に好ましく、３００質量部以上であることが特に好ましい。また、該配合量は、９００質量部以下であることが好ましく、８００質量部以下であることがより好ましく、５００質量部以下であることが更に好ましい。
【００８１】
本発明の塗料は、更に分散剤を含んでいてもよい。
上記分散剤としては、例えば、ヘキサメタリン酸ナトリウム、トリポリリン酸ナトリウム等の無機質分散剤、及び、ポリカルボン酸系分散剤等の有機質分散剤が挙げられる。
上記分散剤の配合量としては、本発明の塗料中の樹脂の固形分１００質量部に対し、固形分で０．１〜８質量部が好ましく、０．５〜６質量部がより好ましく、１〜３質量部が更に好ましい。
【００８２】
本発明の塗料は、更に増粘剤を含んでいてもよい。
上記増粘剤としては、例えば、ポリビニルアルコール、セルロース系誘導体、ポリカルボン酸系樹脂等が挙げられる。
上記増粘剤の配合量としては、本発明の塗料中の樹脂の固形分１００質量部に対し、固形分で０．０１〜５質量部が好ましく、０．１〜４質量部がより好ましく、０．３〜２質量部が更に好ましい。
【００８３】
本発明の塗料は、更にその他の成分を含んでいてもよい。その他の成分としては、例えば、発泡剤；溶媒；ゲル化剤；消泡剤；可塑剤；安定剤；湿潤剤；防腐剤；発泡防止剤；老化防止剤；防黴剤；紫外線吸収剤；帯電防止剤等が挙げられ、これらの１種又は２種以上を使用することができる。
なお、上記顔料、分散剤、増粘剤、及び、他の成分は、例えば、バタフライミキサー、プラネタリーミキサー、スパイラルミキサー、ニーダー、ディゾルバー等を用いて、本発明に係るエマルション粒子や架橋剤等と混合され得る。
【００８４】
上記溶媒としては、例えば、水；エチレングリコール、ブチルセロソルブ、ブチルカルビトール、ブチルカルビトールアセテート等の有機溶媒が挙げられる。溶媒の配合量としては、本発明の塗料の固形分濃度を調整するために適宜設定すればよい。
【００８５】
本発明の塗料を用いて塗膜を得ること、特に本発明の塗料を加熱乾燥して塗膜を得ることにより、塗料の乾燥と同時に該塗料を発泡させることで、水等の溶媒の蒸発経路を形成することができる。その結果、本発明に係る、最外層の樹脂のガラス転移温度が高く特定されたエマルション粒子において、塗膜の乾燥性に優れ、塗膜形成時の熱ダレの発生が抑制されると共に、塗膜のフクレを抑制することができ、外観が非常に良好な塗膜を得ることができる。また、該スルホコハク酸（塩）骨格を有する成分が発泡剤として機能することから、従来用いられていた高価な発泡剤（例えば、加熱膨張カプセル型発泡剤）の使用量を削減することができる。例えば、本発明の塗料は、エマルションの原料として用いられた全単量体成分１００質量％に対して、加熱膨張カプセル型発泡剤の含有量が２質量％以下とすることが好ましく、１質量％以下とすることがより好ましく、０質量％が最も好ましい。
本発明の塗料は、発泡剤として機能するスルホコハク酸（塩）骨格を有する成分及び／又は脂肪酸（塩）骨格を有する成分を含有するため、上記加熱膨張カプセル型発泡剤の含有量を２質量％以下としたり、より少なくしたりすることにより、発泡剤が過剰となって塗膜の形状維持が困難になることを充分に防止でき、塗膜外観をより優れたものとすることができる。
【００８６】
以上を纏めると、本発明の塗料は、上述したような配合、例えば、炭酸カルシウム等の顔料の含有量が多く、加熱膨張カプセル型発泡剤の含有量が低減された安価な配合においても、塗膜外観を優れたものとすることができる。また、本発明の塗料は、上述したような配合においても、優れた制振性を発揮することもできる。
本発明の塗料は、後述する実施例の方法で算出した総損失係数が０．３４８以上であることが好ましく、０．４１０以上であることがより好ましく、０．４５０以上であることが更に好ましく、０．４６０以上であることが特に好ましい。
例えば、本発明の塗料の好ましい形態の１つは、エマルションの原料として用いられた全単量体成分１００質量％に対して、顔料の含有量が１０質量％以上であり、加熱膨張カプセル型発泡剤の含有量が２質量％以下であり、総損失係数が０．３４８以上である塗料が挙げられる。
上記総損失係数は、後述する実施例の方法により求められるものである。
【００８７】
本発明の塗料は、自動車、鉄道車両、船舶、航空機等の輸送機関や電気機器、建築構造物、建設機器等に好適に用いることができる。本発明の塗料は、例えば自動車塗料であることが好ましい。
【００８８】
＜本発明の塗膜及びその製造方法＞
本発明は更に、本発明の塗料を用いて得られる塗膜でもある。
本発明の塗膜を得るために用いられる塗料の好ましいものは、上述した本発明の塗料の好ましいものと同様である。
なお、本発明は、単量体成分を重合してなるエマルション、スルホコハク酸（塩）骨格を有する成分及び／又は脂肪酸（塩）骨格を有する成分、並びに、顔料を含む塗料を加熱することにより、該塗料を発泡させて塗膜を得る工程を含む塗膜の製造方法でもある。
以下では、本発明の塗膜の好ましい形態について説明する。
【００８９】
本発明の塗膜は、厚みが０．５〜８ｍｍであることが好ましい。より充分な制振性を発揮することと、塗膜のはがれ、クラック等の発生を防ぎ、良好な塗膜を形成する点を考慮すると、このような厚みが好ましい。塗膜の厚みは、より好ましくは、１〜６ｍｍであり、更に好ましくは、２〜５ｍｍである。
【００９０】
本発明の塗膜を形成する基材は、塗膜を形成することができる限り特に制限されず、鋼板等の金属材料、プラスチック材料等いずれのものであってもよい。中でも、鋼板の表面に塗膜を形成することは、本発明の制振性塗膜の好ましい使用形態の１つである。また、熱ダレを防止できることから、垂直面や斜面に塗膜を形成することもまた、本発明の制振性塗膜の好ましい使用形態の１つである。
【００９１】
本発明の塗膜は、例えば、刷毛、へら、エアスプレー、エアレススプレー、モルタルガン、リシンガン等を用いて本発明の塗料を塗布することより得ることができる。
【００９２】
本発明の塗膜は、塗布した本発明の塗料を加熱乾燥することにより、該塗料を発泡させて得られるものであることが好ましい。なお、塗料を加熱乾燥することにより該塗料を発泡させるために、通常、加熱乾燥の前に塗料を撹拌する等して該スルホコハク酸（塩）骨格を有する成分を機械発泡させない。加熱乾燥においては、上記塗料を基材上に塗布して形成した塗膜を４０〜２００℃にすることが好ましい。より好ましくは、９０〜１８０℃であり、更に好ましくは、１００〜１６０℃である。加熱乾燥の前により低温で予備乾燥を行っても構わない。
また、塗膜を上記温度にする時間は、１〜３００分であることが好ましい。より好ましくは、２〜２５０分であり、特に好ましくは、１０〜１５０分である。
【００９３】
本発明の塗膜の制振性は、膜の損失係数を測定することにより評価することができる。
損失係数は、通常ηで表され、塗膜に対して与えた振動がどの程度減衰したかを示すものである。上記損失係数は、数値が高いほど制振性能に優れていることを示す。
上記損失係数は、後述する実施例に記載の方法により測定することができる。
【００９４】
本発明の塗膜は、外観に優れ、制振材の使用環境における温度領域で顕著に優れた制振性を発揮できるものであり、自動車、鉄道車両、船舶、航空機等の輸送機関や電気機器、建築構造物、建設機器等に好適に用いることができる。
【発明の効果】
【００９５】
本発明の制振材用樹脂組成物は、特定の複層構造のエマルション粒子と、スルホコハク酸（塩）骨格を有する成分及び／又は脂肪酸（塩）骨格を有する成分とを含むことにより、外観に優れるとともに、制振材の使用環境における温度領域で顕著に優れた制振性を発揮できる塗膜を好適に得ることができるものである。
【図面の簡単な説明】
【００９６】
【図１】塗膜の立面熱軟化性の評価試験で用いた試験板の側面模式図である。
【発明を実施するための形態】
【００９７】
以下に発明を実施するための形態を掲げて本発明を更に詳細に説明するが、本発明はこれらの発明を実施するための形態のみに限定されるものではない。なお、特に断りのない限り、「部」は「重量部」を、「％」は「質量％」を意味するものとする。また、エマルション粒子の内層を芯部（コア部）とも言い、最外層を殻部（シェル部）とも言う。
【００９８】
以下の製造例において、各種物性等は以下のように評価した。
＜平均粒子径＞
エマルション粒子の平均粒子径は動的光散乱法による粒度分布測定器（大塚電子株式会社ＦＰＡＲ−１０００）を用い測定した。
＜不揮発分（Ｎ．Ｖ．）＞
得られたエマルション約１ｇを秤量、熱風乾燥機で１５０℃×１時間後、乾燥残量を不揮発分として、乾燥前質量に対する比率を質量％で表示した。
＜ｐＨ＞
ｐＨメーター（堀場製作所社製「Ｆ−２３」）により２５℃での値を測定した。
＜粘度＞
Ｂ型回転粘度計（東機産業社製「ＶＩＳＣＯＭＥＴＥＲ  ＴＵＢ−１０」）を用いて、２５℃、２０ｒｐｍの条件下で測定した。
【００９９】
＜重量平均分子量＞
以下の測定条件下で、ＧＰＣ（ゲルパーミエーションクロマトグラフィー）により測定した。
測定機器：ＨＬＣ−８１２０ＧＰＣ（商品名、東ソー社製）
分子量カラム：ＴＳＫ−ＧＥＬ  ＧＭＨＸＬ−Ｌと、ＴＳＫ−ＧＥＬＧ５０００ＨＸＬ（いずれも東ソー社製）とを直列に接続して使用
溶離液：テトラヒドロフラン（ＴＨＦ）
検量線用標準物質：ポリスチレン（東ソー社製）
測定方法：測定対象物を固形分が約０．２質量％となるようにＴＨＦに溶解し、フィルターにてろ過した物を測定サンプルとして分子量を測定する。
【０１００】
＜重合体のガラス転移温度（Ｔｇ）＞
重合体のＴｇは、各段で用いた単量体組成から、下記計算式（１）を用いて算出した。
【０１０１】
【数１】
2018059094.tif 000005
【０１０２】
式中、Ｔｇ′は、重合体のＴｇ（絶対温度）である。Ｗ１′、Ｗ２′、・・・Ｗｎ′は、全単量体成分に対する各単量体の質量分率である。Ｔ１、Ｔ２、・・・Ｔｎは、各単量体成分からなるホモポリマー（単独重合体）のガラス転移温度（絶対温度）である。
【０１０３】
なお、全ての段で用いた単量体組成から算出したＴｇを「トータルＴｇ」として記載した。
上記計算式（１）により重合性単量体成分のガラス転移温度（Ｔｇ）を算出するのに使用したそれぞれのホモポリマーのＴｇ値を下記に示した。
メチルメタクリレート（ＭＭＡ）：１０５℃
スチレン（Ｓｔ）：１００℃
２−エチルヘキシルアクリレート（２ＥＨＡ）：−７０℃
ブチルアクリレート（ＢＡ）：−５６℃
アクリル酸（ＡＡ）：９５℃
ブチルメタクリレート（ＢＭＡ）：２０℃
【０１０４】
以下の実施例で使用する界面活性剤について説明する。
ポリオキシエチレンアルキルエーテル・スルホサクシネート・ジナトリウム塩は、下記式（ｉ）：
【０１０５】
【化３】
2018059094.tif 000006
【０１０６】
で表される化合物である。式中、ｎは、平均付加モル数を表す。本明細書中、ｎ＝８の化合物は（ｉ）−＜１＞とも表される。
【０１０７】
スルホコハク酸Ｎ−アルキルモノアミドジナトリウムは、下記式（ｉｉ）：
【０１０８】
【化４】
2018059094.tif 000007
【０１０９】
（式中、Ｒは、炭素数１４〜２０のアルキル基を表す。）で表される化合物である。本明細書中、この化合物は（ｉｉ）とも表される。
ポリオキシエチレンアルキルエーテル・スルホコハク酸半エステル塩は、下記式（ｉｉｉ）：
【０１１０】
【化５】
2018059094.tif 000008
【０１１１】
（式中、Ｒは、炭素数１２〜１４の第２級アルキル基を表す。）で表される化合物である。
式中、ｎは、平均付加モル数を表す。本明細書中、ｎ＝９の化合物は（ｉｉｉ）−＜１＞とも表される。
【０１１２】
実施例及び比較例に使用した界面活性剤の市販品について説明する。
ＮＳソープ（商品名、半硬化牛脂脂肪酸ソーダ石けん：花王社製）
ネオペレックスＧ−６５（商品名、ドデシルベンゼンスルホン酸ナトリウム：花王社製）
【０１１３】
（実施例１）
撹拌機、還流冷却管、温度計、窒素導入管及び滴下ロートを取り付けた重合器に脱イオン水２８６．８部を仕込んだ。その後、窒素ガス気流下で撹拌しながら内温を７５℃まで昇温した。一方、上記滴下ロートにメチルメタクリレート４４７部、２−エチルヘキシルアクリレート１３５部、ブチルアクリレート２６０部、アクリル酸８．０部、重合連鎖移動剤であるｔ−ドデシルメルカプタン（ｔ−ＤＭとも言う）２．０部、予め２０％水溶液に調整した（ｉ）−＜１＞１０５．０部及び脱イオン水２１３．０部からなる単量体乳化物を仕込んだ。次に、重合器の内温を７５℃に維持しながら、上記単量体乳化物のうちの２４．０部、重合開始剤（酸化剤）である５％過硫酸カリウム水溶液５部及び２％亜硫酸水素ナトリウム水溶液１０部を添加し、初期重合を開始した。４０分後、反応系内を８０℃に維持したまま、残りの単量体乳化物を１８０分にわたって均一に滴下した。同時に５％過硫酸カリウム水溶液７０部及び２％亜硫酸水素ナトリウム水溶液７０部を１８０分かけて均一に滴下し、滴下終了後６０分同温度を維持し複層構造のエマルション粒子の芯部を形成するガラス転移温度４℃のアクリル系共重合体の水性分散液を得た。
【０１１４】
次いで滴下ロートに、殻部を形成するための単量体としてメチルメタクリレート１４８部、アクリル酸２．０部、ｔ−ＤＭ０．３部、予め２０％水溶液に調整した（ｉ）−＜１＞２０．０部及び脱イオン水１７．０部からなる単量体乳化物を仕込み、上記で得られたアクリル系共重合体の水性分散液に４０分にわたって均一に滴下し、同時に５％過硫酸カリウム水溶液２５部及び２％亜硫酸水素ナトリウム水溶液２０部を４０分かけて均一に滴下し、滴下終了後１２０分同温度を維持し、ガラス転移温度１０５℃の殻部を形成させた。得られた反応液を室温まで冷却後、２−ジメチルエタノールアミン１６．７部を添加し、不揮発分５５．１％、ｐＨ８．６、粘度２００ｍＰａ・ｓ、平均粒子径２１０ｎｍ、重量平均分子量１２５０００のアクリル系エマルション（樹脂組成物１）を得た。
【０１１５】
（実施例２〜７）
下記表１に記載のように仕込みを変更した以外は、実施例１と同様の操作でアクリル系エマルション（樹脂組成物２〜７）を得た。
【０１１６】
（実施例８）
実施例１のエマルション粒子の芯部を形成するための単量体乳化物の仕込みにおいて、はじめに重合器に仕込む脱イオン水の量を２８６．８部から２９０．９部に変更し、メチルメタクリレート４４７部の代わりにスチレン４４７部を用い、予め２０％水溶液に調整した（ｉ）−＜１＞１０５．０部の代わりに予め２０％水溶液に調整した（ｉｉｉ）−＜１＞３０．０部及びネオペレックスＧ−６５（花王社製）１００．０部を用いた以外は、実施例１と同様に芯部を形成する操作を行い、ガラス転移温度３℃のアクリル系共重合体の水性分散液を得た。
次いで、実施例１のエマルション粒子の殻部を形成するための単量体乳化物の仕込みにおいて、メチルメタクリレート１４８部の代わりにスチレン１４８部を用い、予め２０％水溶液に調整した（ｉ）−＜１＞２０．０部の代わりに予め２０％水溶液に調整した（ｉｉｉ）−＜１＞２０．０部を用いた以外は、実施例１と同様に殻部を形成する操作を行い、ガラス転移温度１００℃の殻部を形成させた。その後、実施例１と同様の操作で不揮発分５５．０％、ｐＨ８．６、粘度２５０ｍＰａ・ｓ、平均粒子径１７０ｎｍ、重量平均分子量１２００００のアクリル系エマルション（樹脂組成物８）を得た。
【０１１７】
（比較例１〜４）
下記表１に記載のように仕込みを変更した以外は、実施例１と同様の操作でアクリル系エマルション（樹脂組成物９〜１２）を得た。
【０１１８】
＜塗料の調製＞
実施例１〜８の樹脂組成物１〜８、及び、比較例１〜４の樹脂組成物９〜１２をそれぞれ下記の通り配合し、塗料を作製し、以下のように各種特性（塗膜の外観評価及び制振性試験）を評価した。結果を表１に示す。
・樹脂組成物１〜１２                                          ３５０部
・炭酸カルシウム  ＮＮ＃２００＊１                            ７００部
・分散剤  アクアリックＤＬ−４０Ｓ＊２                            ６部
・増粘剤  アクリセットＷＲ−６５０＊３                            ４部
＊１：日東粉化工業株式会社製  充填剤
＊２：株式会社日本触媒製  ポリカルボン酸型分散剤（有効成分４４％）
＊３：株式会社日本触媒製  アルカリ可溶性のアクリル系増粘剤（有効成分３０％）
【０１１９】
＜塗膜の外観評価＞
〔塗膜のフクレやクラック、はがれの抑制度評価〕
鋼板（商品名ＳＰＣＣ−ＳＤ・幅７５ｍｍ×長さ１５０ｍｍ×厚み０．８ｍｍ、日本テストパネル社製）の上に、作製した塗料を塗布厚みが４ｍｍとなるように塗布した。その後、熱風乾燥機を用いて、１４０℃で５０分間乾燥し、得られた乾燥塗膜の表面状態を以下の基準で評価した。なお、熱風乾燥機を用いた加熱により塗料から発泡が生じた。
（評価基準）
◎：異常なし。
〇：軽微な塗膜のクラックが所々に見られる。
△：塗膜のフクレやクラックが所々に見られる。
×：塗膜全体にわたってフクレが生じ、はがれ、クラックが見られる。
【０１２０】
〔塗膜の立面熱軟化性評価〕
関西ペイント社製カチオン電着塗料エレクロン「ＫＧ−４００」を用いて電着塗装した０．８ｍｍ＊７０ｍｍ＊１５０ｍｍの鋼板（ＥＤ〔Ｅｌｅｃｔｒｏ  Ｄｅｐｏｓｉｔｉｏｎ〕鋼板）に、得られた塗料配合物をウェット膜厚４ｍｍになるように塗布し、直ちに塗布面を垂直にして、１３０℃×３０分間の焼き付けを行った。焼き付け終了後、試験板を取り出し、塗布部位の上端、下端の高さを測定した。下記式より熱軟化指数を算出し、以下の基準で評価する。
（熱軟化指数の算出式）
熱軟化指数＝（下端高さ（ｍｍ））/（上端高さ（ｍｍ））
（評価基準）
◎：１．０以上、１．６以下
○：１．６より大きく、２以下
△：２より大きい
×：塗膜の一部又は全体が鋼板よりはがれ落ちている
【０１２１】
＜制振性試験＞
上記塗料を冷間圧延鋼板（商品名ＳＰＣＣ・幅１５ｍｍ×長さ２５０ｍｍ×厚み１．５ｍｍ、日本テストパネル社製）の上に３．５ｍｍの厚みで塗布して８０℃で３０分間予備乾燥後、１５０℃で３０分間乾燥し、冷間圧延鋼板上に面密度４．０Ｋｇ／ｍ２の制振材被膜を形成した。なお、予備乾燥、予備乾燥後の乾燥における加熱により塗料から発泡が生じた。
制振性の測定は、それぞれの温度（１０℃、２０℃、３０℃、４０℃、５０℃、６０℃）における損失係数を、片持ち梁法（株式会社小野測機製損失係数測定システム）を用いて評価した。また、制振性の評価は、総損失係数（１０℃、２０℃、３０℃、４０℃、５０℃、６０℃での損失係数の和）により行い、総損失係数の値が大きいほど制振性に優れるものとした。
【０１２２】
【表１】
2018059094.tif 000009
【図１】
2018059094.tif 000010